(57)【要約】      （修正有）【課題】拘束部材で押圧しても取付孔や窪みにおける焼結体の表面から破損することを抑制できるとともに、寸法精度が高く、かつ繰り返し使用によっても変形しにくい切削インサートを提供する。【解決手段】窒化珪素を主成分として粒界相形成成分を含有する窒化珪素質焼結体からなり、平板状で、主面の端部に切刃部５を有し、主面の中央部に拘束部材で押圧して固定するための取付孔６または窪みを有し、取付孔６または窪みにおける焼結体の表面における前記窒化珪素質焼結体の表面の酸素含有量が、切刃部５における前記窒化珪素質焼結体の表面の酸素含有量の１．２倍より多く、取付孔６または窪みにおける焼結体の表面における前記窒化珪素質焼結体の前記酸素以外の前記粒界相形成成分の総含有量が、切刃部５における前記窒化珪素質焼結体の前記酸素以外の前記粒界相形成成分の総含有量の０．９〜１．２倍である切削インサート１である。【選択図】図２
2015009327.tif 000002
【特許請求の範囲】
【請求項１】
窒化珪素を主成分として、粒界相形成成分を含有する窒化珪素質焼結体からなり、平板状で、主面の端部に切刃部を有し、前記主面の中央部に拘束部材で押圧して固定するための取付孔または窪みを有する切削インサートであって、
前記取付孔または前記窪みにおける前記窒化珪素質焼結体の表面の酸素含有量が、前記切刃部における前記窒化珪素質焼結体の表面の酸素含有量の１．２倍より多く、前記取付孔または前記窪みにおける前記窒化珪素質焼結体の表面の前記酸素以外の前記粒界相形成成分を構成する元素の総含有量が、前記切刃部における前記窒化珪素質焼結体の表面の前記酸素以外の前記粒界相形成成分を構成する元素の総含有量に比べて０．９〜１．２倍である切削インサート。
【請求項２】
前記取付孔または前記窪みにおいて、前記窒化珪素質焼結体の表面の酸素含有量が、前記窒化珪素質焼結体の表面から５００μｍ以上の深さにおける前記窒化珪素質焼結体の内部の酸素含有量の３〜１０倍であり、前記窒化珪素質焼結体の表面における前記酸素以外の前記粒界相形成成分の総含有量が、前記窒化珪素質焼結体の内部における前記酸素以外の前記粒界相形成成分の総含有量の０．９〜１．２倍である請求項１記載の切削インサート。
【請求項３】
前記取付孔または前記窪みにおいて、前記窒化珪素質焼結体の表面から５００μｍ以上の深さにおける前記窒化珪素質焼結体の内部の酸素含有量に比べて、酸素含有量が多い領域が、前記窒化珪素質焼結体の表面から１０〜１００μｍの厚みで存在する請求項１または２記載の切削インサート。
【請求項４】
前記粒界相形成成分が、ＲＥ元素（イットリウムおよび希土類元素のいずれか１種以上）、マグネシウム、アルミニウムおよび珪素を酸化物として含有する請求項１乃至３のいずれか記載の切削インサート。
【請求項５】
全体組成が、窒化珪素を９４．５〜９９．５質量％含有するとともに、残部に、ＲＥ元素をＲＥ２Ｏ３換算で０．１〜４．５質量％、マグネシウムをＭｇＯ換算で０．３〜２．５質量％、アルミニウムをＡｌ２Ｏ３換算で０〜０．６質量％、珪素をＳｉＯ２換算で０．１〜４．５質量％、周期表第６族元素珪化物を０〜２質量％含有する請求項４記載の切削インサート。
【請求項６】
前記取付孔または前記窪みおよび前記切刃において、前記窒化珪素質焼結体の表面におけるマグネシウムの含有比率が前記窒化珪素質焼結体の内部における含有比率に対して７０〜８５％の範囲内であり、かつ前記窒化珪素質焼結体の表面におけるＲＥ元素の含有比率が前記窒化珪素質焼結体の内部における含有比率に対して８５〜１５０％の範囲内である請求項５記載の切削インサート。
【発明の詳細な説明】
【技術分野】
【０００１】
本発明は、窒化珪素質焼結体からなる切削インサートに関する。
【背景技術】
【０００２】
窒化珪素質焼結体は、高硬度でかつ高温で安定であることから耐摩耗性および耐酸化性に優れており、切削工具として用いられている。特に、窒化珪素質焼結体は、超硬合金やサーメットに比べて耐摩耗性および耐酸化性が高く、高速粗切削加工に用いられている。
【０００３】
例えば、特許文献１では、取付孔に薄肉の金属筒を嵌合したセラミック製のスローアウェイチップが開示され、取付孔を押圧部分から破損することを抑制できることが記載されている。また、特許文献２では、ダイヤモンドやｃＢＮ等の高硬度焼結体の切刃からなるスローアウェイチップの取付孔の近傍に、融点が１０００℃以上の金属またはサーメットを配置して同時焼成することによって配置して、所望の形状の取付孔を作製できることが記載されている。
【先行技術文献】
【特許文献】
【０００４】
【特許文献１】特開昭５８−１６０００２号公報
【特許文献２】特開昭５８−１９９８４１号公報
【発明の概要】
【発明が解決しようとする課題】
【０００５】
しかしながら、上記特許文献１に記載の取付孔に薄肉の金属筒を嵌合したスローアウェイチップでは、金属筒が摩耗しやすいので、繰り返して使用する場合には金属筒が変形してしまい、押圧部材が取付孔を通らなくなる場合があった。また、特許文献２に記載された、焼成する前のダイヤモンド成形体やｃＢＮ成形体の取付孔付近に金属やサーメットを配置して超高圧で同時焼成したスローアウェイチップでは、取付孔が焼成中に変形してしまい、押圧部材が取付孔を通らずネジ留めできない場合があった。また、どちらの方法でも、取付孔内に別の部品を差し込む必要があり、製造上手間がかかるという問題があった。
【０００６】
本発明の目的は、拘束部材で押圧して固定するための取付孔または窪みを有する切削インサートにおいて、拘束部材で押圧しても取付孔や窪みにおける窒化珪素質焼結体の表面から破損することを抑制できるとともに、寸法精度が高く、かつ繰り返し使用によっても変形しにくい切削インサートを提供することである。
【課題を解決するための手段】
【０００７】
本発明の切削インサートは、窒化珪素を主成分として、粒界相形成成分を含有する窒化珪素質焼結体からなり、平板状で、主面の端部に切刃部を有し、前記主面の中央部に拘束部材で押圧して固定するための取付孔または窪みを有するものであって、前記取付孔または前記窪みにおける前記窒化珪素質焼結体の表面の酸素含有量が、前記切刃部における前記窒化珪素質焼結体の表面の酸素含有量の１．２倍より多く、前記取付孔または前記窪みにおける前記窒化珪素質焼結体の表面の前記酸素以外の前記粒界相形成成分を構成する元素の総含有量が、前記切刃部における前記窒化珪素質焼結体の表面の前記酸素以外の前記粒界相形成成分を構成する元素の総含有量に比べて０．９〜１．２倍である。
【発明の効果】
【０００８】
本発明の切削インサートによれば、拘束部材で押圧して固定するための取付孔または窪みにおける窒化珪素質焼結体の表面、すなわち取付孔の内壁面、または窪みを構成する凹面の表面における組成を、切刃における窒化珪素質焼結体の表面の組成と比較して、酸素含有量が１．２倍より多く、かつ酸素以外の粒界相形成成分の含有量は０．９〜１．２倍と同程度となっている。つまり、取付孔または窪みにおける焼結体の表面では酸素のみが多い状態であり、すなわち、取付孔または窪みにおける焼結体の表面においてシリカ（ＳｉＯ２）の含有量が多くなっている。それによって、この部分では硬度が低く靭性が高い状態となっている。そのために、拘束部材で押圧して固定する際に、取付孔または窪みにおける焼結体の表面から破損することを抑制できる。また、切刃における窒化珪素質焼結体の表面では、硬度が高いので耐摩耗性が高く、切削インサートの寿命が長くなる。
【図面の簡単な説明】
【０００９】
【図１】本発明の切削インサートの一実施態様についての概略斜視図である。
【図２】図１の切削インサートＸ−Ｘ断面図である。
【図３】本発明の切削インサートの他の実施態様を示す断面図である。
【発明を実施するための形態】
【００１０】
図１、２に示す本実施態様の切削インサート１は、主面が四角形の平板状で、主面がすくい面２と着座面４を構成し、側面が逃げ面３を構成する。また、すくい面２と逃げ面３との交差稜線部である主面の端部には切刃部５を有し、すくい面２を構成する前記主面の中央部には拘束部材で押圧して固定するための取付孔６を有している。なお、図３に示すように、本発明においては、取付孔６に代えて窪み７を設けるものであってもよい。
【００１１】
図１−３の切削インサート１は、窒化珪素を主成分として粒界相形成成分を含有する窒化珪素質焼結体からなる。本実施態様によれば、窒化珪素質焼結体（以下、単に焼結体と略す。）は、窒化珪素を主体とし、ＲＥ元素（イットリウムおよび希土類元素のいずれか１種以上）、マグネシウム、アルミニウムおよび酸素を含有している。酸素は、ＲＥ元素（イットリウムおよび希土類元素のいずれか１種以上）酸化物、酸化マグネシウム、酸化アルミニウム等の粒界相形成成分を構成するとともに、一部は粒界相形成成分の１種である酸化珪素を構成する。
【００１２】
本発明において、窒化珪素を主成分とするとは、焼結体に窒化珪素結晶が５０体積％以上、特に９０体積％以上存在する状態をいう。本実施態様によれば、窒化珪素結晶はβ−窒化珪素結晶相からなり、図示はしないが、焼結体の断面を走査型電子顕微鏡にて観察した断面写真において、アスペクト比が３以上、長軸径が１〜３μｍの細長結晶が窒化珪素結晶の総量に対して２０面積％以上存在している。
【００１３】
そして、本実施態様によれば、取付孔６または窪み７における焼結体の表面６ａ、７ａの酸素含有量が、切刃部５における焼結体の表面の酸素含有量の１．２倍より多く、かつ取付孔６または窪み７における焼結体の表面６ａ、７ａの酸素以外の粒界相形成成分を構成する元素の総含有量が、切刃部５における酸素以外の粒界相形成成分を構成する元素の総含有量の０．９〜１．２倍である。この構成によって、取付孔または窪みにおける焼結体の表面６ａ、７ａにおいては、シリカ（ＳｉＯ２）の含有量が多い状態であり、この部分では硬度が低く靭性が高い状態となっている。そのために、取付孔６または窪み７を拘束部材（図示せず）で押圧して固定する際に、取付孔６または窪み７における焼結体の表面６ａ、７ａから破損することを抑制できる。また、切刃５における焼結体の表面は、硬度が高いので耐摩耗性が高く、切削インサート１の寿命が長くなる。なお、本実施態様において、各元素の含有量は電子線マイクロプローブ分析（ＥＰＭＡ）にて測定できる。なお、本実施態様では、取付孔６を有する場合、取付孔６の内壁面のみでなく、取付穴６が露出する主面において取付穴６の外周においても、焼結体の表面６ａの酸素以外の粒界相
形成成分を構成する元素の総含有量が、切刃部５における酸素以外の粒界相形成成分を構成する元素の総含有量の０．９〜１．２倍である。
【００１４】
ここで、取付孔６または窪み７において、焼結体の表面６ａ、７ａの酸素含有量が、焼結体の表面６ａ、７ａから５００μｍ以上の深さ（厚さ）の内部における酸素含有量の３〜１０倍である。また、表面６ａ、７ａにおける焼結体の酸素以外の粒界相形成成分を構成する元素の総含有量が、表面６ａ、７ａから５００μｍ以上の深さ（厚さ）の内部における酸素以外の粒界相形成成分を構成する元素の総含有量の０．９〜１．２倍である。これによって、取付孔６または窪み７における焼結体の表面６ａ、７ａを拘束部材（図示せず）で押圧して固定する際に、切削インサート１が取付孔６または窪み７における焼結体の表面６ａ、７ａから破損することを確実に抑制できる。これによって、取付孔６を拘束部材によって、取付孔６における焼結体の表面６ａからの破損をより確実に抑制できる。
【００１５】
また、本実施態様では、取付孔６または窪み７において、焼結体６ａ、７ａの表面から５００μｍ以上の深さの内部における酸素含有量に比べて、酸素含有量が多い領域が、焼結体の表面６ａ、７ａから１０〜１００μｍの厚みで存在する。これによって、取付孔６または窪み７における焼結体の表面６ａ、７ａ付近の変形量が大きくなりすぎることなく、変形によりクラックが発生することを抑制できる。
【００１６】
さらに、本実施態様によれば、焼結体の全体組成は、窒化珪素を９４．５〜９９．５質量％、ＲＥ元素をＲＥ２Ｏ３換算で０．１〜４．５質量％、マグネシウムをＭｇＯ換算で０．３〜２．５質量％、アルミニウムをＡｌ２Ｏ３換算で０〜１．５質量％、珪素の一部をＳｉＯ２換算で０．１〜４．５質量％、周期表第６族元素珪化物を０〜２質量％で含有する。この組成であれば、焼結体全体としての耐摩耗性および耐欠損性が高いものである。
【００１７】
なお、本実施態様では、焼結体の表面におけるマグネシウム元素の含有比率が０．１〜２．０質量％である。これによって、焼結体の表面における硬度および高温強度を高めて、焼結体の耐摩耗性を高めることができる。なお、本実施態様では、ＲＥ元素、マグネシウムおよびアルミニウムは、粒界相形成成分であり、いずれも酸化物として存在し、珪素の一部も酸化珪素（ＳｉＯ２）として存在し、これも粒界相形成成分である。これによって、粒界相形成成分は少量で窒化珪素同士を強固に結合できるので、窒化珪素の含有比率を高めることができる。
【００１８】
さらに、本実施態様において、取付孔６または窪み７において、ＲＥ元素の含有量は、焼結体の緻密化のために、ＲＥ２Ｏ３換算で０．５〜４．５質量％である。特に、ＲＥ元素の含有量の望ましい範囲は１〜２．５質量％である。マグネシウムの含有量は、粒界相形成成分となる焼結助剤の液相生成温度の低温化によって焼結体をより低温で緻密化させるために、ＭｇＯ換算で０．３５〜２．０質量％である。特に、マグネシウムの含有量の望ましい範囲は０．４〜１．０質量％である。アルミニウムの含有量は、焼結助剤の液相生成温度の低温化、焼結体の緻密化および耐酸化性の低下による耐摩耗性の低下を抑制するために、Ａｌ２Ｏ３換算で０．２〜１．０質量％である。特に、アルミニウムの望ましい含有量は０．３〜０．８質量％である。残余の酸素は窒化珪素の不純物として存在し酸化珪素（ＳｉＯ２）として存在しているが、ＳｉＯ２として存在する珪素の含有量は、焼結助剤の液相生成温度の低温化、焼結体の緻密化を保つとともに、耐酸化性および耐摩耗性を改善した焼結体を実現するためにＳｉＯ２換算で０．１〜４．５質量％である。ＳｉＯ２として存在する珪素の特に望ましい範囲は１．０〜２．５質量％、さらには１．５〜２質量％である。金属Ｓｉの含有量は、０より大きく０．５質量％以下であり、本実施態様では、Ｘ線回折測定ではＳｉのピークが検出されないほど少ない含有比率である。金属Ｓｉの存在はラマン分光分析によって確認することができる。
【００１９】
また、ＲＥ元素としてはランタン（Ｌａ）を必須として含有すると、ランタン（Ｌａ）を含まない場合に比べて焼結体を低温で緻密化できるので、焼結体の結晶が異常粒成長することなく結晶が微粒化できる。例えば、１７３０〜１７８０℃の常圧焼成で焼結体の相対密度が９９％以上で、かつ視野０．０１５ｍｍ２で長径が大きい方から６個の窒化珪素の平均長径を１０μｍ以下に抑制することが可能となる。その結果、焼結体の硬度と強度を向上させることができる。
【００２０】
ここで、ＲＥと、マグネシウムと、アルミニウムと、一部の珪素は基本的に酸化物として粒界相を形成する。粒界相はその一部が結晶として析出した構成であっても良いが、粒界相自体の存在割合を４質量％以下と少なくすることによって、焼結体の硬度および高温強度が高まることから、粒界相の絶対量を減らしつつ窒化珪素結晶の結合性を高めるために、粒界相は非晶質で存在することが望ましい。
【００２１】
なお、窒化珪素は主結晶として存在するが、窒化珪素結晶としては、主にβ−窒化珪素結晶からなり、所望によりその一部がアルミニウムを含んでβ−サイアロンを形成したものであってもよい。また、β−窒化珪素結晶の一部がα−窒化珪素結晶であってもよいが、硬度および強度を高めるためにはα−窒化珪素結晶を含まないことが望ましい。
【００２２】
また、周期表第６族元素珪化物は高温強度の低下を抑制することができるとともに、焼結体の色を黒色化することもできる。周期表第６族元素珪化物として、珪化クロム、珪化モリブデン、珪化タングステンを例示できるが、微細な酸化物原料を用いて焼成体中に微細な粒子として存在させることができるという理由から珪化タングステンを用いることが望ましい。なお、この周期表第６族元素珪化物粒子は、窒化珪素質焼結体の粒界相に分散して存在する。
【００２３】
また、焼結体の取付孔６または窪み７における焼結体の表面６ａ、７ａにおいても、焼結体の切刃５においても、表面側では内部に対してマグネシウムの含有比率が漸次低くなっており、表面におけるマグネシウムの含有比率は焼結体の内部における含有比率に対して７０〜８５％の範囲内であり、かつ表面におけるＲＥ元素の含有比率は焼結体の内部における含有比率に対して８５〜１５０％の範囲内であることが望ましい。焼結体の表面側では、焼結体の内部に対して表面に向かってマグネシウムの含有比率が漸次低くなることによって、表面側では焼結が進行しにくく、焼成による焼結体の収縮量が内部に比べて小さくなることから、焼結体の表面に圧縮応力が発生して、表面側におけるチッピングを抑制することができる。
【００２４】
（製造方法）
次に、上述した焼結体の製造方法について説明する。
【００２５】
まず、出発原料として、例えば、窒化珪素（Ｓｉ３Ｎ４）粉末と、ＲＥ元素の水酸化物（ＲＥ（ＯＨ）２）または酸化物（ＲＥ２Ｏ３）、酸化アルミニウム（Ａｌ２Ｏ３）、水酸化マグネシウム（Ｍｇ（ＯＨ）２）を準備する。また、必要に応じて、酸化珪素（ＳｉＯ２）、周期表第６族元素珪化物の粉末を用意する。
【００２６】
窒化珪素原料は、α−窒化珪素粉末、β−窒化珪素粉末、又はこれらの混合物のいずれも用いることができる。これらの粒径は、１μｍ以下、特に０．５μｍ以下であることが好ましい。窒化珪素原料中には不可避の酸素が珪素の酸化物として存在する。そこで、窒化珪素原料中に存在する酸化物が酸化珪素（ＳｉＯ２）として存在していると考えて、組成を調整する。酸素分が不足する場合には酸化珪素（ＳｉＯ２）粉末を添加する。
【００２７】
ＲＥ元素の原料としては酸化物粉末を用いても良いが、例えばランタン（Ｌａ）の場合には酸化ランタン（Ｌａ２Ｏ３）の吸湿性が高いため、水酸化ランタン（Ｌａ（ＯＨ）２）のように吸水性が低く、焼成過程で酸化ランタン（Ｌａ２Ｏ３）に変化する化合物を用いることが好ましい。マグネシウム（Ｍｇ）原料としては、酸化マグネシウム（ＭｇＯ）や炭酸マグネシウム（ＭｇＣＯ３）を用いても良いが、酸化マグネシウム（ＭｇＯ）は吸水性が高く、炭酸マグネシウム（ＭｇＣＯ３）は炭酸ガスを発生してしまうので、水酸化マグネシウム（Ｍｇ（ＯＨ）２）のように、吸水性が低く、炭酸ガスの発生も無く、焼成過程で酸化マグネシウム（ＭｇＯ）に変化する化合物を用いることが好ましい。
【００２８】
周期表第６族元素珪化物を形成するための原料は、周期表第６族元素の酸化物、炭化物、珪化物、窒化物等いずれでも良いが、安価で微粉末が得られやすいことから酸化物を用いることが望ましい。
【００２９】
次に、これらの原料を秤量した混合粉末に適宜バインダや溶剤を添加して混合、粉砕し、スプレードライ法等により乾燥、造粒する。そして、この造粒粉末を公知の成形手段により任意の形状に成形する。そして、本実施態様によれば、成形体の取付孔または窪みの表面に、酸化珪素（ＳｉＯ２）を含有するペーストを塗布して乾燥させる。
【００３０】
その後、例えば窒素雰囲気中で、常圧焼成法、ガス圧力焼成法、ホットプレス法等により１６５０〜１９５０℃の温度で焼成する。この焼成の具体的な条件は、上記成形体を窒化珪素質焼結体製の焼成鉢に入れるとともに、この焼成鉢の中にＳｉ成分およびＭｇ成分を入れる。そして、密封状態が焼成鉢の外の雰囲気に置換できる状態として焼成鉢の蓋を閉めて、焼成炉内にセットする。そして、焼成炉内を０．１ＭＰａ（１気圧）〜１ＭＰａの窒素で置換した後、５℃／分〜１５℃／分で昇温を開始し、１４００〜１５００℃の温度範囲における昇温速度を１℃／分〜５℃／分に変更した後、１５００℃から第１の焼成温度の１６５０℃〜１８２０℃までの昇温速度は再度５℃／分〜１５℃／分に変更する。そして、ガス抜きしたり窒素ガスを追加で導入したりして炉内の雰囲気が窒素０．１ＭＰａ〜１ＭＰａに保たれるように調整して、第１の焼成温度で２〜１２時間保持する。次に、昇温速度５℃／分〜１５℃／分で、第１の焼成温度から３０℃以上高い第２の焼成温度１６８０℃〜１９５０℃に昇温し、炉内の雰囲気を不活性ガス０．２ＭＰａ〜１０ＭＰａで第１の焼成温度におけるガス圧よりも高い圧力に加圧した状態で０．５時間〜３時間保持する。その後、１１００℃までの降温速度を１０℃／分〜５０℃／分で冷却した後、室温まで冷却する条件とする。このとき、上記第1の焼成温度と第２の焼成温度の２段階焼
成を行うことによって、焼結体の表面と内部における窒化珪素（Ｓｉ３Ｎ４）の焼結状態を最適化して、焼結体の表面と内部における耐摩耗性および耐欠損性を最適化することができる。
【００３１】
なお、焼成鉢中に成形体とともに入れるＳｉおよびＭｇ成分は、金属Ｓｉ粉末、ＳｉＯ２粉末、Ｓｉ３Ｎ４粉末、ＭｇＯ粉末、Ｍｇ（ＯＨ）２粉末の状態で入れる方法が挙げられ、これらの粉末を成形体の周囲に置いたり、成形体の下面に敷き詰めたり、成形体自体を上記粉末中に埋めた状態で焼成することにより、焼成雰囲気中にＳｉＯガスとＭｇＯガスが生成して、焼結体の表面と内部での焼結状態のバランスを調整する方法が挙げられる。
【００３２】
さらに、一旦、焼成が終了した後、９．８ＭＰａ〜２９４ＭＰａ、１５００℃〜１７００℃で熱間静水圧焼成を施してもよく、これによって、緻密で、窒化珪素結晶粒子の異常粒成長が抑制された耐チッピング性を改善した窒化珪素質焼結体が得られる。
【００３３】
また、上述した焼結体は、目的の性能に応じて研削加工が施されるが、本発明にて規定する表層領域が残る状態で研削加工する限りにおいては本発明の効果は失われない。なお
、焼結体の表面にＴｉＮやＡｌ２Ｏ３、ＴｉＡｌＮ等の硬質被覆層を施してもよい。
【実施例】
【００３４】
出発原料として、平均粒径０．３μｍの窒化珪素（Ｓｉ３Ｎ４）粉末と、平均粒径１．２μｍのＲＥ元素化合物（水酸化ランタン（Ｌａ（ＯＨ）２）、酸化イットリウム（Ｙ２Ｏ３）、酸化イッテリビウム（Ｙｂ２Ｏ３）、酸化エルビウム（Ｅｒ２Ｏ３）、酸化セリウム（Ｃｅ２Ｏ３）のいずれか）粉末と、平均粒径０．７μｍの酸化アルミニウム（Ａｌ２Ｏ３）粉末と、平均粒径２．５μｍの水酸化マグネシウム（Ｍｇ（ＯＨ）２）粉末とを、焼結体の組成が表１となる割合で調合し、バインダと溶剤とを添加した後、アトライタミルにて７２時間、粉砕、混合した。その後、乾燥して溶剤を除去して造粒粉末を作製し、この造粒粉末を９８ＭＰａの圧力でＳＮＧＮ１２０４１２の切削工具形状にプレス成形した。
【００３５】
この成形体の取付孔の表面に、表１に示す厚みの酸化珪素（ＳｉＯ２）を含有するペーストを塗布して乾燥させた。なお、試料Ｎｏ．７については酸化珪素ペーストを塗布しなかった。試料Ｎｏ．８については酸化珪素と他の粒界相形成成分とを含有するペーストを成形体の表面全面に塗布した。これを焼成鉢内にセットする際、Ｓｉ３Ｎ４粉末を９０質量％、ＳｉＯ２粉末、Ｍｇ（ＯＨ）２粉末との混合粉末を成形体の周囲に充填してセットして蓋をし、これをカーボン製の円筒内に置いた状態で焼成炉内に載置した。そして、焼成炉内を窒素０．１ＭＰａに置換して、脱脂後、１４００℃まで昇温速度１０℃／分で昇温し、１４００〜１５００℃を２℃／分で昇温し、１５００〜１８００℃を１０℃／分で昇温し、１８００℃で６時間焼成した後、焼成炉内を窒素１．０ＭＰａとして、１０℃／分で昇温して１９５０℃で２時間焼成した。また、焼成後の冷却速度は２０℃／分とした。この焼結体の主面と側面を０．３ｍｍ厚み研削加工（両頭加工と外周加工）して切削インサートを得た。
【００３６】
得られた切削インサートについて、取付孔の内壁面、切刃の表面および取付孔の内壁面から５００μｍ研磨した内部において電子線マイクロアナライザ（ＥＰＭＡ）測定を行い、各位置における各成分の含有比率を測定した。なお、酸素以外の成分については、ＲＥ元素、マグネシウム元素、アルミニウム元素の比率を表２の含有比率として記載した。
【００３７】
さらに、得られた窒化珪素質焼結体からなる切削インサートを用いて、取付孔にネジ（押圧部材）を挿入してネジで取付孔の上方の表面を押圧しながら切削インサートを固定する試験を切削インサート１００個について実施し、これによって破損やチッピングが生じた個数を評価した。
【００３８】
また、下記条件により切削性能を評価した。
被切削材：ＦＣＤ−４５０  スリーブ材
切削速度：５００ｍ／分
送り量：０．５ｍｍ／ｒｅｖ
切り込み量：２．０ｍｍ
切削条件：湿式切削
評価項目：１００個加工後の切刃のフランク摩耗量をデジタルスコープにて観察した。また、引き続き加工し、工具寿命に至るまでの加工数を確認した。
結果は表２に示した。
【００３９】
【表１】
2015009327.tif 000003
【００４０】
【表２】
2015009327.tif 000004
【００４１】
表１、２に示した結果によれば、本発明の範囲内の試料Ｎｏ．１〜６はいずれもネジによる拘束によってインサートが破損することもなく、かつ切刃においては、摩耗量が小さく刃先のチッピングの少ない耐欠損性がよい切削性能を示した。これに対して、取付孔における焼結体の表面の酸素含有量が、切刃部における焼結体の表面の酸素含有量と同じ試料Ｎｏ．７では、押圧部材で切削インサートを固定する際に１００個中２個破損した。また、取付孔における焼結体の表面の酸素以外の粒界相形成成分を構成する元素の総含有量が、切刃部における焼結体の表面の酸素以外の粒界相形成成分を構成する元素の総含有量と同じ試料Ｎｏ．８では、切削試験における加工数が少ないものであった。
【符号の説明】
【００４２】
１  切削インサート
２  すくい面
３  逃げ面
４  着座面
５  切刃部
６  取付孔
６ａ  取付孔における焼結体の表面
７  窪み
７ａ  取付孔における焼結体の表面
【図１】
2015009327.tif 000005
【図２】
2015009327.tif 000006
【図３】
2015009327.tif 000007